상기 ( 1 ) 에서 조제 한 탄소 나노 튜브 가 포함 된 도료 를 대상 기판 인 폴리카보네이트 판 ( 전체 광선 투과율 : 88 . 7 %, 타 키론 주식회사 제조 ) 에 , 탄소 나노 튜브 의 단위 면적 당 질량 이 6 . 6 × 10 g - 3 / m 2 이 되 도록 바 코터 로 코팅 후 110 ℃ 에서 1 분 간 건조 했 다 . 이어서 이 판 을 온도 220 ℃, 압력 30 kg / cm 2 에서 가압 하 여 탄소 나노 튜브 가 포함 된 수지 층 을 갖 는 전도체 를 얻 었 다 .